(57)【要約】【課題】美麗な印刷を行うことができる発泡断熱シート及びこれを用いた発泡断熱容器に関するものである。【解決手段】原紙と、該原紙の外面上に積層された低融点の熱可塑性合成樹脂フィルムからなり加熱処理によって発泡可能な発泡層と、該発泡層の外面上に積層され、前記加熱処理により発泡しない高融点の熱可塑性合成樹脂フィルムからなる発泡安定層と、該発泡安定層の外面上に印刷により形成される印刷層と、前記原紙の内面上に積層され、前記加熱処理により発泡しない高融点の熱可塑性合成樹脂フィルムとからなることを特徴とする。【選択図】図１
2014156108.tif 000002
【特許請求の範囲】
【請求項１】
原紙と、
該原紙の外面上に積層された低融点の熱可塑性合成樹脂からなり加熱処理によって発泡可能な発泡層と、
該発泡層の外面上に積層され、前記加熱処理により発泡しない高融点の熱可塑性合成樹脂からなる発泡安定層と、
該発泡安定層の外面上に印刷により形成される印刷層と、
前記原紙の内面上に積層され、前記加熱処理により発泡しない高融点の熱可塑性合成樹脂とからなることを特徴とする発泡断熱シート。
【請求項２】
発泡安定層が、表面が光沢又は微細な凹凸を有するマット調の熱可塑性合成樹脂からなっていることを特徴とする請求項１に記載の発泡断熱シート。
【請求項３】
発泡安定層が、表面に光沢又は微細な凹凸を形成可能な充填剤を含有した熱可塑性合成樹脂からなっていることを特徴とする請求項２に記載の発泡断熱シート。
【請求項４】
充填剤が、酸化チタン、シリカ、又は粘土系化合物からなっていることを特徴とする請求項３に記載の発泡断熱シート  
【請求項５】
請求項１から４のいずれかに記載の発泡断熱シートを、容器の胴部に用いてなり、該胴部を加熱して発泡成形されることを特徴とする発泡断熱容器。
【発明の詳細な説明】
【技術分野】
【０００１】
この発明は、美麗な印刷を行うことができる発泡断熱シート及びこれを用いた発泡断熱容器に関するものである。
【背景技術】
【０００２】
従来、紙容器に断熱層を設ける場合、原紙に積層した熱可塑性合成樹脂の発泡層を、原紙中に含有されている水分の加熱蒸発により発泡させて断熱層を形成する構成が知られている。
上記発泡表面は、発泡高さの増加に伴い、外観の平滑性が低下する。
また、発泡前の発泡層の表面に印刷を施した場合には、発泡によって印刷抜けが見られ、デザインの美麗性が損なわれるという欠点があった。
そこで、特開２００９−８３９３４号の断熱性発泡紙製容器の製造方法では、原紙の片面には高融点の熱可塑性合成樹脂層を、他方の面には外側に印刷層を有する低融点の熱可塑性合成樹脂層（発泡層）を設けた基材紙により、前記印刷層が外側となるように上下開口の筒状胴部材を成型しており、前記印刷層が、前記低融点の熱可塑性合成樹脂層の表面に白インキを下地として印刷した後、当該白インキ層の表面に色インキを印刷する構成が開示されている。
また、特開２００６−１６８７７０（特許第４５２３３９８号）公報の断熱性発泡紙製容器の製造方法では、白インキ層を設けず発泡させる低融点の熱可塑性合成樹脂層（発泡層）の上に単一色の印刷層を設けて、容器外側面の発泡を全面的に抑制し制御して平滑な発泡外側面を形成する構成が開示されている。
そこで、低融点の熱可塑性合成樹脂層の表面に白インキの上に色インキを印刷し、又は単一色のインキを印刷する場合、これらのインキにより印刷層で発泡による色調を覆い、また塗布部分の発泡を抑制することができるが、発泡面の発泡高さを揃えるにはインキを直接に前記熱可塑性合成樹脂層の全面に印刷して発泡を抑制させる必要があった。
一方、特開平５−４２９２９号（特許第３５９６６８１号）公報には、容器胴部材及び底板部材からなる紙製容器において、容器胴部材の原紙の外壁面に、低融点の熱可塑性合成樹脂フィルムと高融点の熱可塑性合成樹脂フィルムとを二重にラミネートし、加熱により内側の低融点の熱可塑性合成樹脂フィルムのみを発泡させて、外層フィルムへの液体の浸透や滲出を防止することによる平滑で光沢のある２層構造の断熱性紙製容器が記載されており、紙の他面には、加熱時に蒸気圧を保持する層として、高融点の熱可塑性合成樹脂フィルムをラミネートする構成が記載されている。
上記構成では、低融点の熱可塑性合成樹脂フィルムの発泡性（あるいは発泡倍率）は、該フィルムの膜厚および該フィルムと原紙との層間強度によりコントロールしている。
そこで、低融点の熱可塑性合成樹脂フィルムにラミネートした高融点の熱可塑性合成樹脂フィルム上に印刷を施すことが考えられるが、上記構成では、膜厚と層間強度の相関関係によるので、発泡高さについて広範囲でコントロールすることは困難であり、また、外層となる高融点熱可塑性合成樹脂フィルムの光沢や微細な凹凸のコントロールはできなかった。
【先行技術文献】
【特許文献】
【０００３】
【特許文献１】特開２００９−８３９３４号公報
【特許文献２】特開２００９−１９０７５６号公報
【特許文献３】特開平５−４２９２９号公報
【発明の概要】
【発明が解決しようとする課題】
【０００４】
この発明は、上記事情に鑑みて創案されたものであり、その主たる課題は、
外層となる高融点の熱可塑性合成樹脂フィルム自体の発泡を抑制し安定させる機能又は、前記熱可塑性合成樹脂フィルムに含有する発泡抑制充填剤により発泡層である低融点の熱可塑性合成樹脂フィルムの発泡高さのコントロールや、印刷の地色に適した光沢（色調や明暗）に設定し、更に前記高融点熱可塑性合成樹脂の表面の微細な凹凸形状を形成させることでグリップ性を向上させうる発泡断熱シート及びこれを用いた発泡断熱容器を提供することにある。
【課題を解決するための手段】
【０００５】
上記課題を解決するために、請求項１の発泡断熱シートの発明では、
原紙と、
該原紙の外面上に積層された低融点の熱可塑性合成樹脂からなり加熱処理によって発泡可能な発泡層と、
該発泡層の外面上に積層され、前記加熱処理により発泡しない高融点の熱可塑性合成樹脂からなる発泡安定層と、
該発泡安定層の外面上に印刷により形成される印刷層と、
前記原紙の内面上に積層され、前記加熱処理により発泡しない高融点の熱可塑性合成樹脂とからなることを特徴とする。
また、請求項２の発明では、
発泡安定層が、表面が光沢又は微細な凹凸を有するマット調の熱可塑性合成樹脂からなっていることを特徴とする。
請求項３の発明では、
発泡安定層が、表面に光沢又は微細な凹凸を形成可能な充填剤を含有した熱可塑性合成樹脂からなっていることを特徴とする。
請求項４の発明では、
充填剤が、酸化チタン、シリカ、又は粘土系化合物からなっていることを特徴とする。
更に、請求項５の発泡断熱容器の発明では、
請求項１から４のいずれかに記載の発泡断熱シートを、容器の胴部に用いてなり、該胴部を加熱して発泡成形されることを特徴とする。
【発明の効果】
【０００６】
この発明は、発泡安定層の熱可塑性合成樹脂フィルムによって、発泡層の発泡高さの抑制及び安定と、発泡安定層の表面の光沢、色調や明度、ミラー調や微細な凹凸面を有するマット調などを用途に応じて設定することができる。
【図面の簡単な説明】
【０００７】
【図１】発泡断熱シートの部分断面図である。
【図２】（ａ）断熱容器の断面図、（ｂ）は胴部のｂの部分拡大断面図である。
【発明を実施するための形態】
【０００８】
原紙の外面上に発泡層を設け、該発泡層の外面上に発泡層より高い融点で水蒸気透過性の低い熱可塑性合成樹脂フィルムからなる発泡安定層を設け、該発泡安定層の上に印刷を施すことで、発泡の抑制及び安定と発泡安定層の表面の光沢や微細な凹凸面の調整を実現した。
【実施例１】
【０００９】
図１は、本発明の実施例１の発泡断熱シート１を示す断面図である。
この発泡断熱シート１は、原紙２と、該原紙２の外面上に積層された低融点の熱可塑性合成樹脂フィルムからなる発泡層３と、該発泡層３の外面上に積層された高融点の熱可塑性合成樹脂フィルムからなる発泡安定層４と、該発泡安定層４の外面上に印刷により形成される印刷層５と、前記原紙２の内面上に積層される高融点の熱可塑性合成樹脂フィルムからなる内面保持層６とからなっている。
【００１０】
［原紙］
原紙２は、断熱発泡容器用に用いられる含水率を有する原紙であればよいが、例えば、１００ｇ／ｍ２〜４００ｇ／ｍ２位の坪量であって、約２〜１０％、好ましくは４．５〜８％程度の含水率を有するものが使用される。
【００１１】
［発泡層］
発泡層３は、低融点の熱可塑性合成樹脂フィルムからなっており、ポリエチレンが好ましいが、ポリプロピレン、ポリ塩化ビニル、ポリスチレン、ポリエステル、ナイロンなどのような公知の熱可塑性のフィルムが用いられる。
発泡のための加熱温度は、一般には、約１１０℃〜約２００℃の範囲内であるが、原紙２および発泡層３の種類に応じて適宜定めることができる。
【００１２】
［発泡安定層］
発泡安定層４は、発泡層３を発泡させるための加熱処理によっても発泡しない高い融点の熱可塑性合成樹脂フィルムであって、腰が強い（剛性がある）、又は発泡層の樹脂より伸びが悪い、又は水蒸気透過率が低い物性を有している。
例えば、水蒸気透過率の低い低密度ポリエチレン（ＬＤＰＥ）や高密度ポリエチレン（ＨＤＰＥ）、中密度ポリエチレン（ＭＤＰＥ）などを用いることができる。
【００１３】
発泡安定層４は、その素材の比重の大小により発泡高さをコントロールすることができる。
また、発泡安定層４は、印刷インキを印刷する地色として適切な光沢、色調や明度とすることで、印刷の美麗性を向上させうる。
また、発泡安定層４の表面をミラー調や微細な凹凸を有するマット調にすることができる。
【００１４】
これらの特徴に合わせて発泡安定層４に用いる熱可塑性合成樹脂フィルムの素材を適宜選択して用いることができる。
また、高融点の熱可塑性合成樹脂フィルムに充填剤を含有させて発泡安定層４としてもよい。
即ち、上記要件を満たす充填剤としては、例えば、酸化チタン、シリカ、または粘土系化合物などが挙げられる。
そこで、充填剤として酸化チタンを用いた場合について説明する。
【００１５】
［発泡高さのコントロール］
発泡層３の発泡長さのコントロールを検証するため、最内層にＬＬＤＰＥとＬＤＰＥのブレンド樹脂（融点１２９℃）、発泡層にＬＤＰＥ（融点１０６℃）を用い、発泡安定層４となるＬＤＰＥ（融点１１０℃、１５μｍ厚）へ酸化チタン（比重４．１）を含有させた発泡安定層４を用いて、発泡テストを実施した。
発泡安定層４への酸化チタン含有量条件は、（１)１．９ｇ／ｍ２（１０ｗｔ％）、（２）４．７ｇ／ｍ２（２０ｗｔ％）、および（３）８．４ｇ／ｍ２（３０ｗｔ％）とした。
【００１６】
テストの結果、酸化チタンの含有量の増加に伴い、発泡層３の発泡高さを抑制し安定させことが確認できた。
ただし、前記発泡安定層（１５μｍ厚）４に対して、発泡層３のコントロールが可能となる範囲は下記の通りである。
酸化チタン含有量Ｘは以下の範囲が望ましい。
０ｇ／ｍ２＜Ｘ≦８．４ｇ／ｍ２（酸化チタン３０ｗｔ％）
上限値の８．４ｇ／ｍ２を超えると、製膜の形成が不安定となり、ラミネートができなくなる。
【００１７】
上記範囲は熱可塑性合成樹脂フィルムが１５μｍの場合の範囲であって、厚みが増えることで上限値も広がるが、製膜の形成が安定する範囲内が好ましい。
その他の充填剤においても同様であり、いずれも製膜の形成が不安定とならない範囲で発泡安定層４への含有量を増加させることで発泡層３の発泡高さを抑制し安定させることができる。
【００１８】
この実施例では、白インキを用いず発泡安定層４となる熱可塑性合成樹脂フィルムに充填剤を含有させるので、白インキよりも大量に含有させることができ、発泡高さのコントロールを広範囲に行うことができる。
即ち、白インキ(酸化チタン含有量３０ｗｔ％とする）の場合、一般的にインキの塗布量は、２〜１０ｇ／ｍ２程度であるので、酸化チタンは単位面積あたり０．６〜３．０ｇ／ｍ２程度含有することになる。
【００１９】
これに対して、熱可塑性合成樹脂フィルムの場合、厚みが１５μｍの場合には、樹脂全体の重量は、最大で２８．１ｇ／ｍ２となり、含有される酸化チタンは単位面積あたり８．４ｇ／ｍ２を含有することになる。
熱可塑性合成樹脂フィルムの厚みが３０μｍの場合には、樹脂全体の重量は、最大で５６．２ｇ／ｍ２となり、含有される酸化チタンは単位面積あたり１６．９ｇ／ｍ２含有することになる。
【００２０】
これにより、酸化チタンなどの充填剤の含有量が印刷インキに比べて大量に含有しうることが分かる。
従って、例えば、発泡層３の発泡高さをインキに比してより低く発泡させる（抑制し安定させる）ことができ、スタック時のブロッキングを軽減させることができる。
【００２１】
［光沢性のコントロール］
前述の酸化チタンの各含有量条件による発泡安定層４の光沢性のコントロールについて検証するため、発泡テストを実施した。
テスト結果、酸化チタン含有量の増加に伴い、発泡安定層４はその表面に形成される微細な凹凸が促進され、これに比例して光沢度（色調や明度）が低下することを確認した。
【００２２】
ただし、発泡安定層４（厚み１５μｍ）に対して、表面の光沢度変化を示す範囲を下記とする。
酸化チタン含有量Ｘ１の場合、
０ｇ／ｍ２＜Ｘ１≦４．７ｇ／ｍ２（酸化チタン１０ｗｔ％）
Ｘ１の範囲では発泡安定層４の表面はミラー調となる。
【００２３】
酸化チタン含有量Ｘ２の場合、
４．７ｇ／ｍ２＜Ｘ２＜８．４ｇ／ｍ２（酸化チタン３０ｗｔ％）
Ｘ２の範囲では発泡安定層４の表面はマット調となる。
従って、前記充填剤の含有量によって発泡安定層４の表面をミラー調やマット調にすることができる。
その他の充填剤においても同様であり、いずれも含有量を増加させることで除々にミラー調からマット調にコントロールすることができる。
【００２４】
［グリップ性］
前述のように、酸化チタン含有量の増加に伴い、発泡安定層４はその表面に形成される微細な凹凸が僅かに大きくなり、紙コップ形状に成型した際、スリップしにくくなって、グリップ性を向上させることができる。
この場合も、酸化チタン以外の充填剤においても同様であり、いずれも含有量を調整することでグリップ性を向上させることができる。
【００２５】
以上から、発泡安定層４が、熱可塑性合成樹脂フィルムに充填剤を含有させる場合には、その含有量によって、発泡の高さの抑制及び安定と、ミラー調からマット調にいたる光沢（色調や明度）と、表面の微細な凹凸によるグリップ性の各要素が関連しあってコントロールすることができるので、断熱容器の用途やデザインの美麗性に応じて、充填剤の最適な含有量を定めて、断熱容器を成形することができる。
【００２６】
［印刷層］
前記発泡安定層４の外面には、適宜印刷を施して印刷層５を形成する。
印刷層５は、発泡安定層４の外面の全部又は一部に形成されるものでもよい。
この発明では、印刷の方法やインキの色彩、厚みなどは特に限定されない。
この印刷層５が形成された発泡断熱シート１は、例えば、容器の胴部として用いられ、容器が成形される。
この成形された容器は、加熱処理により加熱され、前記胴部１１の発泡層３を発泡させて発泡断熱容器１０が完成する（図２参照）。
【００２７】
断熱容器の形状は図示例に限定されない。
また、上記実施例では、発泡層と発泡安定層とはラミネートする場合を示したが接着剤を用いて積層する構成でもよい。
その他、この発明は、上記実施例に限定されるものではなく、要するにこの発明の要旨を変更しない範囲で種々設計変更することができる。
【符号の説明】
【００２８】
１    発泡断熱シート
２    原紙
３    発泡層
４    発泡安定層
５    印刷層
６    内面保持層
１０    発泡断熱容器
１１    胴部
【図１】
2014156108.tif 000003
【図２】
2014156108.tif 000004